Brevet FR2751978A1 — publié le 19980206

La présente invention est du domaine des peintures et elle pour objet une peinture pour usage domestique aussi bien professionnel, qui soit particulièrement réfractaire aux souillures, et qui sera dite pour cette raison anti-salissure. on connaît les propriétes d'antiadhérence de certains fluorocarbures, particulièrement des polytétrafluoroéthylènes (PTFE) qui sont utilisés comme revêtements anti-adhérent, et dans ce cas par des méthodes d'application à chaud (four à plusieurs centaine de degrés); on connaît encore l'utilisation de copolymères fluorés réticulables sous l'action d'un photo-amorceur, en présence d'un composé à fonctions époxy, pour formés des peinture ou des vernis; ces cas d'application des composés fluorés ne correspondent en rien à des peintures, tel qu'entendu communément, applicables à froid sur des parois, dans la finition des bâtiments par exemple, ou sur du mobilier; on connaît aussi l'utilisation de copolymères fluorés en dispersion aqueuse comme peinture en phase aqueuse. on pourra ainsi pour connaître cet art antérieur éloigné, mais le plus proche de l'invention, à la connaissance de la Demanderesse, se reporter aux publications suivantes : FR-2.725.722 (ELF ATOCHEM), FR2.670.791 (ATOCHEM) et FR-2.720.750 (ELF ATOCHEM) Le but de la présente invention est de proposer une peinture, pour le bâtiment notamment, à usage intérieur aussi bien qu'extérieur qui présente les facultés de résister à l'imprégnation en profondeur de taches ou de salissures éventuelles ultérieures, et d'anti-adhérence pour sa facilité d'entretien, qui présente un effet "perlant", qui confère une protection de longue durée, qui présente un aspect lisse, tendu, "satiné-ciré", soyeux et agréable au toucher, et enfin qui offre une possibilité d'emploi sur des surfaces en contact avec des denrées alimentaires. De telles qualités sont remarquables en raison de la destination de la peinture (bâtiment), de sa mise en oeuvre identique à celle d'une peinture traditionnelle conforme au DTU 59.1, de son application à froid, dans sa polyvalence au regard des supports : enduits, plâtre, ciment, brique, bois, PVC, métal Selon la présente invention une peinture du type résine alkyde-uréthanne, est caractérisé dans sa généralité en ce qu'elle incorpore du polytétrafluoroéthylène sous forme micronisé, et de préférence en outre du polyéthylène lui aussi sous forme micronisé. Toujours selon la présente invention un procédé de préparation d'une peinture telle que ci-dessus définie, est caractérisé dans sa généralité en ce qu'il comprend les opérations consistant a) dans une première étape, à mélanger et homogénéiser en cuve à l'aide d'une turbine défloculeuse, une résine alkyde-uréthanne jusqu'à obtention d'un mélange clair et limpide; cette première étape peut comporter l'adjonction d'un agent rhéologique pour permettre une homogénéisation convenable b) dans une deuxième étape, à empâter dans le mélange précédent de la poudre de PTFE micronisée, c) dans une troisième étape, à faire passer le mélange précédent dans un broyeur à microbilles à un débit tel que soit obtenue une finesse minimale de 8 à la jauge de North, d) dans une dernière étape, à recueillir le mélange précédent dans une seconde cuve et lui ajouter sous agitation un agent siccatif et un agent rhéologique approprié (épaississant ou fluidifiant) afin d'ajuster sa viscosité dynamique à une valeur comprise entre 600 et 640 millipascal.seconde à 23"C De préférence au cours de la deuxième étape on ajoute au moins l'un des agents du groupe comprenant un pigment et une charge minérale, De préférence au cours de la dernière étape on ajoute en outre de la poudre de polyéthylène micronisé, et, éventuellement, une quantité supplémentaire de l'un des agents rhéologiques pour ajuster la viscosité. De préférence encore au cours de la dernière étape on ajoute en outre un agent fongicide De préférence enfin le dit pigment est du dioxyde de titane rutile traité, la dite charge minérale est du carbonate de calcium, l'agent rhéologique est l'un au moins ou un mélange des agents du groupe comprenant la bentonite sous forme de "prémix" gélifié, le propylèneglycol-méthyl-éther, une résine thixotropante uréthannée (agents épaississants) ou un solvant aliphatique à teneur en carbures aromatiques la plus faible possible ("white spirit") (agent fluidifiant), l'agent fongicide est la 2n-octyl4-isothiazol-3-one en solution dans du propylène-glycol (F 216), et l'agent siccatif est le mélange, connu en tant que tel pour ce type de résines, de naphténates ou d'octoates de cobalt, de calcium et de zirconium, et de la méthyl-éthyl-cétoxime. La présente invention sera mieux comprise, et des détails en relevant apparaîtront, à la description qui va en être faite d'un exemple plus précis du procédé de l'invention et de ses étapes successives. Dans une premier temps, et dans une première cuve de 1500 l pour 1000kg de produits, on réalise, à l'aide d'une turbine défloculeuse (puissance 60 CV, 1500T/min pendant 20 mn), une dissolution/homogénéisation d'un complexe de résines uréthannées avec les agent rhéologiques afin d'obtenir un mélange clair et limpide. Dans un deuxième temps, et avec le même matériel, on effectue l'empâtage du pigment (dioxyde de titane), de la charge minérale (carbonate de calcium) et de la poudre de PTFE, à la même vitesse de turbine (1500 T/mn) pendant 60 minutes. Dans un troisième temps on fait passer, par l'intermédiaire d'une pompe, le mélange obtenu précédemment dans un broyeur horizontal à microbilles (bol de 60 l.); le débit de la pompe est réglé de façon à obtenir une finesse minimale de 8 à la jauge de North; la température doit rester constamment inférieure à 60"C; les microbilles sont en oxyde de zirconium; la pression est maintenue inférieure à 1 bar; la vitesse périphérique des disques est de l'ordre de 10 m/sec; à la sortie du broyeur le mélange est envoyé dans une seconde cuve. Dans un quatrième temps on effectue dans cette deuxième cuve le complément de la formulation par ajout d'agents de rhéologie et de l'agent siccatif sous l'agitation d'un diluteur (15 CV) à basse vitesse (500 T/min) pendant environ 20 minutes. Dans un cinquième temps on peut ajouter de la poudre de polyéthylène micronisé, sous turbine défloculeuse; les conditions de dispersion de la poudre conditionnent la qualité de cette opération 1500 T/min pendant 15 minutes; on ajuste alors la viscosité du produit obtenu, pour obtenir une viscosité dynamique de 620 millipascal.seconde à 23"C, en ajoutant l'agent rhéologique approprié (épaississant ou fluidifiant). Les fourchettes quantitatives des produits et agents mis en oeuvre sont les suivantes, exprimées en % en poids dans le TABLEAU qui suit. On notera que le produit obtenu peut être soit une peinture colorée prête à l'emploi, et dans ce cas on ajoutera, en plus du dioxyde titane, le pigment coloré désiré, soit une base destinée à être mise à la teinte sur le lieu de vente par adjonction de colorants à la machine à teinter C'est pourquoi plusieurs variantes de la base sont proposées, différant les une des autre soit par l'absence de pigment blanc (oxyde de titane) et elle sera dans ce cas transparente afin de permettre, par l'adjonction de pigments spécifiques, la réalisation du nuancier RAL dans son ensemble (183 tons) soit par des proportions différentes de ce pigment par rapport à la base standard: par exemple une base, dite "P" destinée à réaliser des teintes pastel contiendra 1,5 fois plus de pigment blanc que la base standard, tandis qu'une base dite "M", destinée à réaliser des teintes de tonalité moyenne en contiendra moins. TABLEAU complexe de résines des uréthannées: 45 à 50 dioxyde de titane rutile traité: 20 à 30 charge minérale: 0 à 10% polytétrafluoréthylène (PTFE) micronisé: 5 à 10 nolvéthylène micronisé: agent siccatif: agents rhéologiques: 5 à 10 agent fongicide: solvant aliphatique à faible teneur aromatiques: 10 à 20 Ainsi une peinture de l'invention pourra-t'elle être proposée en peinture finie de ton déterminé, en base blanche standard à teinter, en bases "P" et "M" en base transparente, toutes ces peintures ou bases, thixotropes ou coulantes avec ou sans polyéthylène, avec ou sans agent fongicide, ayant la particularité de comporter l'association de résines alkyde-uréthannes et de PTFE micronisé. REVENDICATIONS 1.-Peinture à base de résine alkyde-uréthanne, caractérisé: en ce qu'elle incorpore du polytétrafluoroéthylène (PTFE) sous forme micronisé; 1.-peinture selon la revendication 1, caractérisé en ce qu'elle incorpore en outre du polyéthylène sous forme micronisé; 3.-Procédé de préparation d'une peinture selon la revendication 1, caractérisé: en ce qu'il comprend les opérations consistant a) dans une première étape, à mélanger et homogénéiser en cuve à l'aide d'une turbine défloculeuse, une résine alkyde-uréthanne et un premier agent rhéologique jusqu'à obtention d'un mélange clair et limpide, b) dans une deuxième étape, à empâter dans le mélange précédent de la poudre de PTFE micronisée, c) dans une troisième étape, à faire passer le mélange précédent dans un broyeur à microbilles à un débit tel que soit obtenue une finesse minimale de 8 à la jauge de North, d) dans une dernière étape, à recueillir le mélange précédent dans une seconde cuve et lui ajouter sous agitation un agent siccatif et un second agent rhéologique, 4.-Procédé selon la revendication 3, caractérisé: en ce qu'au cours de la deuxième étape on ajoute au moins l'un des agents du groupe comprenant un pigment et une charge minérale, 5.-Procédé selon l'une des revendication 3 et 4, caractérisé: en ce qu'au cours de la dernière étape on ajoute en outre de la poudre de polyéthylène micronisé, et, éventuellement, une quantité supplémentaire de 1 agent rhéologique pour ajuster la viscosité 6.-Procédé selon l'une des revendication 3 et 4, caractérisé: en ce qu'au cours de la dernière étape on ajoute en outre un agent fongicide 6.-Procédé selon l'une des revendication 3 et 4, caractérisé: en ce que le dit pigment est du dioxyde de titane rutile traité, 7.-Procédé selon l'une quelconque des revendications 3 et 4, caractérisé: en ce que la dite charge minérale est du carbonate de calcium 8.-Procédé selon l'une des revendication 3 à 7, caractérisé: en ce que l'agent rhéologique est constitué par l'un au moins des agents du groupe comprenant la bentonite sous forme de "prémix" gélifié, le propylène-glycol-méthyl-éther, une résine thixotropante uréthannée, un solvant aliphatique en faible teneur en aromatiques 8.-Procédé selon l'une des revendication 3 à 7, caractérisé: en ce que ledit agent siccatif est le naphténate ou l'octoate de cobalt, de calcium et de zirconium, et la méthyl-éthyl-cétoxime; 8.-Procédé selon l'une des revendication 3 à 7, caractérisé: en ce que ledit agent fongicide est la 2n-octyl-4-isothiazol-3-one.